(57)【要約】      （修正有）【課題】材料各々に固有の材料特性／クリープ特性を考慮した上でクリープ寿命を評価できる材料寿命の評価方法、評価装置の提供。【解決手段】クロム鋼の母材部から採取されたサンプルについてバナジウム系析出物の数密度と標準クリープ試験の結果からサンプルのバナジウム系析出物の数密度に対応する析出物反映係数が算定される（Ｓ１〜３）と共にクロム鋼の母材部から採取された試験片についてスモールパンチクリープ試験の結果と標準クリープ試験の結果から試験片のスモールパンチクリープ試験の結果に対応する長期挙動反映係数が算定され（Ｓ１，Ｓ４〜５）、析出物反映係数の値と長期挙動反映係数の値から母材部特性係数が特定され（Ｓ６）、母材部の標準クリープ試験の結果と溶接部の標準クリープ試験の結果から母材部特性係数の値に対応する溶接部特性係数の値が特定され、溶接部特性係数の値によりクロム鋼の溶接部の破断時間を算定する（Ｓ７）。【選択図】図１
2019178897.tif 000002
【特許請求の範囲】
【請求項１】
クロム鋼の母材部から採取されたサンプルについてバナジウム系析出物の数密度と標準クリープ試験の結果との対応に基づいて前記サンプルのバナジウム系析出物の数密度に対応する析出物反映係数が算定されると共に前記クロム鋼の前記母材部から採取された試験片についてスモールパンチクリープ試験の結果と標準クリープ試験の結果との対応に基づいて前記試験片のスモールパンチクリープ試験の結果に対応する長期挙動反映係数が算定され、前記析出物反映係数の値と前記長期挙動反映係数の値とに基づいて母材部特性係数が特定され、母材部の標準クリープ試験の結果と溶接部の標準クリープ試験の結果との対応に基づいて前記母材部特性係数の値に対応する溶接部特性係数の値が特定され、当該溶接部特性係数の値が用いられて前記クロム鋼の溶接部の破断時間が算定されることを特徴とする材料寿命の評価方法。
【請求項２】
前記クロム鋼が改良９Ｃｒ−１Ｍｏ鋼であることを特徴とする請求項１記載の材料寿命の評価方法。
【請求項３】
クロム鋼の母材部から採取されたサンプルについてバナジウム系析出物の数密度と標準クリープ試験の結果との対応に基づいて前記サンプルのバナジウム系析出物の数密度に対応する析出物反映係数を算定する手段と、前記クロム鋼の前記母材部から採取された試験片についてスモールパンチクリープ試験の結果と標準クリープ試験の結果との対応に基づいて前記試験片のスモールパンチクリープ試験の結果に対応する長期挙動反映係数を算定する手段と、前記析出物反映係数の値と前記長期挙動反映係数の値とに基づいて母材部特性係数を特定する手段と、母材部の標準クリープ試験の結果と溶接部の標準クリープ試験の結果との対応に基づいて前記母材部特性係数の値に対応する溶接部特性係数の値を特定すると共に当該溶接部特性係数の値を用いて前記クロム鋼の溶接部の破断時間を算定する手段とを有することを特徴とする材料寿命の評価装置。
【請求項４】
前記クロム鋼が改良９Ｃｒ−１Ｍｏ鋼であることを特徴とする請求項３記載の材料寿命の評価装置。
【請求項５】
クロム鋼の母材部から採取されたサンプルについてバナジウム系析出物の数密度と標準クリープ試験の結果との対応に基づいて前記サンプルのバナジウム系析出物の数密度に対応する析出物反映係数を算定する処理と、前記クロム鋼の前記母材部から採取された試験片についてスモールパンチクリープ試験の結果と標準クリープ試験の結果との対応に基づいて前記試験片のスモールパンチクリープ試験の結果に対応する長期挙動反映係数を算定する処理と、前記析出物反映係数の値と前記長期挙動反映係数の値とに基づいて母材部特性係数を特定する処理と、母材部の標準クリープ試験の結果と溶接部の標準クリープ試験の結果との対応に基づいて前記母材部特性係数の値に対応する溶接部特性係数の値を特定すると共に当該溶接部特性係数の値を用いて前記クロム鋼の溶接部の破断時間を算定する処理とをコンピュータに行わせることを特徴とする材料寿命の評価プログラム。
【請求項６】
前記クロム鋼が改良９Ｃｒ−１Ｍｏ鋼であることを特徴とする請求項５記載の材料寿命の評価プログラム。
【発明の詳細な説明】
【技術分野】
【０００１】
本発明は、材料寿命の評価方法、評価装置、及び評価プログラムに関する。さらに詳述すると、本発明は、例えば火力発電プラントの主蒸気管や高温再熱蒸気管としての改良９Ｃｒ−１Ｍｏ鋼配管の溶接部でのクリープ寿命の評価に用いて好適な技術に関する。
【背景技術】
【０００２】
６００℃級火力発電プラントに関しては、主蒸気管や高温再熱蒸気管における改良９Ｃｒ−１Ｍｏ鋼溶接部でのクリープ寿命の評価は重要な検討課題である。改良９Ｃｒ−１Ｍｏ鋼をはじめとして、高温構造材料のクリープ寿命には、同一の試験条件下（言い換えると、同一の負荷条件下）であっても大きな差異（「ヒート間差」と呼ばれる）が存在する（Ｃｒ鋼のヒート間差に関する検討例として非特許文献１が挙げられる）。
【先行技術文献】
【非特許文献】
【０００３】
【非特許文献１】阿部冨士雄「１２％Ｃｒ鋼のクリープ寿命のヒート間差と長時間強度劣化挙動」，材料とプロセス（ＣＤ−ＲＯＭ），Ｖｏｌ．２１  Ｎｏ．２，一般社団法人日本鉄鋼協会，２００８年
【発明の概要】
【発明が解決しようとする課題】
【０００４】
設計段階では、各構造物で実際に使用される材料のヒートは不明であるため、材料のヒート間差は許容引張応力の設定における安全係数の一部として考慮されている。一方、余寿命評価の段階では、評価の対象とする構造物に実際に使用されている材料のヒートは既知であることから、原理的には材料のヒート間差の考慮は可能であると考えられる。しかしながら、この点に着目した余寿命評価技術に関する検討は殆ど行われていない。高温構造物の余寿命を高い精度で推定するには、各構造物固有の材料特性を考慮することができるクリープ寿命の評価手法を構築する必要がある。
【０００５】
そこで、本発明は、材料各々に固有の材料特性／クリープ特性（別言すると、ヒート間差）を考慮した上でクリープ寿命を評価することができる材料寿命の評価方法、評価装置、及び評価プログラムを提供することを目的とする。
【課題を解決するための手段】
【０００６】
発明者が系統的な試験・評価を実施した結果、配管における溶接継手のクリープ破断特性は母材のクリープ破断特性に依存するという知見が得られた。
【０００７】
具体的には、改良９Ｃｒ−１Ｍｏ鋼配管に係る複数の長時間使用材に関するクリープ試験の結果と実機運用中の履歴とに基づき母材と溶接継手とについて「初期クリープ寿命」を推定した結果、図７に示す例のように、母材のクリープ特性と溶接継手のクリープ特性との間には相関があり、母材が高強度の材料ほど溶接継手も高強度の傾向を示すという知見が得られた。ここで、材料の「初期クリープ寿命」は、各長時間使用材が実機運用中に供された条件（具体的には、温度，周方向応力）におけるクリープ破断時間（即ち、前記実機運用条件に対応する「余クリープ寿命」）が算出され、算出された「余クリープ寿命」が実機での運転時間に加算された値である（屋口正次ほか「１０万時間超の領域における改良９Ｃｒ−１Ｍｏ鋼溶接継手のクリープ強度の推定」，高温強度・破壊力学合同シンポジウム  第５５回高温強度シンポジウム  第１８回破壊力学シンポジウム  講演論文集，１１８，１１９−１２３頁，２０１７年）。
【０００８】
なお、図７において、横軸は各母材の６５０ ℃，６０ ＭＰａ に対して推定された「初期クリープ寿命」を同条件に対する「２０１５年データ検討会母材(板材)平均特性」（Ｋ．Ｋｉｍｕｒａほか「Ｒｅ−ｅｖａｌｕａｔｉｏｎ  ｏｆ  Ｌｏｎｇ−ｔｅｒｍ  Ｃｒｅｅｐ  Ｓｔｒｅｎｇｔｈ  ｏｆ  Ｂａｓｅ  Ｍｅｔａｌ  ｏｆ  ＡＳＭＥ  Ｇｒａｄｅ  ９１  Ｔｙｐｅ  Ｓｔｅｅｌ」，Ｐｒｏｃ．ＰＶＰ２０１６，Ｖａｎｃｏｕｖｅｒ，Ｃａｎａｄａ，ＰＶＰ２０１６−６３３５５，２０１６年）に基づく値で除した値であり、縦軸は各溶接継手の実機運用条件（具体的には、温度，周方向応力）に対して推定された「初期クリープ寿命」を「２０１５年データ検討会溶接継手平均特性」（Ｍ．Ｙａｇｕｃｈｉほか「Ｒｅ−ｅｖａｌｕａｔｉｏｎ  ｏｆ  Ｌｏｎｇ−ｔｅｒｍ  Ｃｒｅｅｐ  Ｓｔｒｅｎｇｔｈ  ｏｆ  Ｗｅｌｄｅｄ  Ｊｏｉｎｔ  ｏｆ  ＡＳＭＥ  Ｇｒａｄｅ  ９１  Ｔｙｐｅ  Ｓｔｅｅｌ」，Ｐｒｏｃ．ＰＶＰ２０１６，Ｖａｎｃｏｕｖｅｒ，Ｃａｎａｄａ，ＰＶＰ２０１６−６３３１６，２０１６年）に基づく値で除した値である。
【０００９】
このことから、溶接継手の初期クリープ特性と母材の初期クリープ特性との間には正の相関関係が認められ、即ち溶接継手の初期クリープ特性は母材に依存しており、母材の初期クリープ特性が高いほど溶接継手の初期クリープ特性も高いことが知見された。つまり、各配管の溶接部のクリープ特性／ヒート間差は当該の配管の母材部のクリープ特性／ヒート間差に依存し、したがって各配管の母材部のクリープ特性／ヒート間差を評価することによって当該の配管の溶接部のクリープ特性／ヒート間差を推定し得ることが知見された。
【００１０】
本発明の材料寿命の評価方法は、上記の発明者独自の知見に基づくものであり、クロム鋼の母材部から採取されたサンプルについてバナジウム系析出物の数密度と標準クリープ試験の結果との対応に基づいて前記サンプルのバナジウム系析出物の数密度に対応する析出物反映係数が算定されると共にクロム鋼の母材部から採取された試験片についてスモールパンチクリープ試験の結果と標準クリープ試験の結果との対応に基づいて前記試験片のスモールパンチクリープ試験の結果に対応する長期挙動反映係数が算定され、析出物反映係数の値と長期挙動反映係数の値とに基づいて母材部特性係数が特定され、母材部の標準クリープ試験の結果と溶接部の標準クリープ試験の結果との対応に基づいて母材部特性係数の値に対応する溶接部特性係数の値が特定され、当該溶接部特性係数の値が用いられてクロム鋼の溶接部の破断時間が算定されるようにしている。
【００１１】
また、材料寿命の評価装置は、クロム鋼の母材部から採取されたサンプルについてバナジウム系析出物の数密度と標準クリープ試験の結果との対応に基づいて前記サンプルのバナジウム系析出物の数密度に対応する析出物反映係数を算定する手段と、クロム鋼の母材部から採取された試験片についてスモールパンチクリープ試験の結果と標準クリープ試験の結果との対応に基づいて前記試験片のスモールパンチクリープ試験の結果に対応する長期挙動反映係数を算定する手段と、析出物反映係数の値と長期挙動反映係数の値とに基づいて母材部特性係数を特定する手段と、母材部の標準クリープ試験の結果と溶接部の標準クリープ試験の結果との対応に基づいて母材部特性係数の値に対応する溶接部特性係数の値を特定すると共に当該溶接部特性係数の値を用いてクロム鋼の溶接部の破断時間を算定する手段とを有するようにしている。
【００１２】
また、材料寿命の評価プログラムは、クロム鋼の母材部から採取されたサンプルについてバナジウム系析出物の数密度と標準クリープ試験の結果との対応に基づいて前記サンプルのバナジウム系析出物の数密度に対応する析出物反映係数を算定する処理と、クロム鋼の母材部から採取された試験片についてスモールパンチクリープ試験の結果と標準クリープ試験の結果との対応に基づいて前記試験片のスモールパンチクリープ試験の結果に対応する長期挙動反映係数を算定する処理と、析出物反映係数の値と長期挙動反映係数の値とに基づいて母材部特性係数を特定する処理と、母材部の標準クリープ試験の結果と溶接部の標準クリープ試験の結果との対応に基づいて母材部特性係数の値に対応する溶接部特性係数の値を特定すると共に当該溶接部特性係数の値を用いてクロム鋼の溶接部の破断時間を算定する処理とをコンピュータに行わせるようにしている。
【００１３】
したがって、これらの材料寿命の評価方法，材料寿命の評価装置，材料寿命の評価プログラムによると、クロム鋼の母材部から採取された試料が用いられて母材部のクリープ特性が評価されて当該評価結果に基づいて当該のクロム鋼の溶接部のクリープ寿命（別言すると、クリープ破断特性）が評価される。したがって、材料・部材各々に固有のクリープ破断特性（別言すると、ヒート間差）が当該の材料・部材の溶接部の寿命評価において考慮されることにより、各材料・部材の溶接部が有する固有のクリープ破断特性が反映された寿命評価が行われる。
【００１４】
また、本発明の材料寿命の評価方法，材料寿命の評価装置，材料寿命の評価プログラムは、前記クロム鋼が改良９Ｃｒ−１Ｍｏ鋼であるようにしても良い。この場合には、改良９Ｃｒ−１Ｍｏ鋼の溶接部の寿命評価において上述の作用が奏される。
【発明の効果】
【００１５】
本発明の材料寿命の評価方法，材料寿命の評価装置，材料寿命の評価プログラムによれば、材料・部材各々に固有のクリープ破断特性（別言すると、ヒート間差）を当該の材料・部材の溶接部の寿命評価において考慮するようにしているので、各材料・部材の溶接部が有する固有のクリープ破断特性を反映させた寿命評価を行うことができ、材料・部材毎の実質に即した寿命評価を行って寿命評価の推定精度の向上を図ることが可能になり、延いては寿命評価の信頼性の向上を図ることが可能になる。特に、従来の余寿命評価では全ての配管に対して一律に９９％信頼下限特性が用いられているために保守的な結果を与える傾向があるのに対し、本発明では各材料・部材の実際の強度に即した材料特性が用いられるために一層合理的な評価結果を与えることが可能になる。
【００１６】
本発明の材料寿命の評価方法，材料寿命の評価装置，材料寿命の評価プログラムは、改良９Ｃｒ−１Ｍｏ鋼を対象として適用されるようにした場合には、改良９Ｃｒ−１Ｍｏ鋼の溶接部の寿命評価において上述の作用効果を奏することが可能になる。
【図面の簡単な説明】
【００１７】
【図１】本発明に係る材料寿命の評価方法の実施形態の一例を説明するフローチャートである。
【図２】実施形態の材料寿命の評価方法を材料寿命の評価プログラムを用いて実施する場合の当該プログラムによって実現される材料寿命の評価装置の機能ブロック図である。
【図３】析出物の数密度と配管の母材部の規格化した寿命との間の関係の一例を示す図である。
【図４】スモールパンチクリープ試験において用いられる装置の一例を示す図である。
【図５】破断時間と応力との間の関係の一例を示す図である。
【図６】試料採取の位置を説明する配管の母材部の配管軸心方向直交断面図である。
【図７】配管の母材のクリープ特性と溶接継手のクリープ特性との間の関係の一例を示す図である。
【発明を実施するための形態】
【００１８】
以下、本発明の構成を図面に示す実施の形態の一例に基づいて詳細に説明する。以下の説明において、所定の記号や語句が単位であることを明確にするため、単位として用いられる記号や語句を〔  〕で括る場合がある。
【００１９】
図１乃至図６に、本発明に係る材料寿命の評価方法，材料寿命の評価装置，材料寿命の評価プログラムが実機における改良９Ｃｒ−１Ｍｏ鋼（尚、種類の記号として「火ＳＣＭＶ２８」とも表記される）配管の溶接部／溶接継手のクリープ寿命の評価に適用される場合の実施形態の一例を示す。
【００２０】
本実施形態の材料寿命の評価方法は、クロム鋼の母材部から採取されたサンプルについてバナジウム系析出物の数密度と標準クリープ試験の結果との対応に基づいて前記サンプルのバナジウム系析出物の数密度に対応する析出物反映係数が算定される（Ｓ１，Ｓ２，Ｓ３）と共にクロム鋼の母材部から採取された試験片についてスモールパンチクリープ試験の結果と標準クリープ試験の結果との対応に基づいて前記試験片のスモールパンチクリープ試験の結果に対応する長期挙動反映係数が算定され（Ｓ１，Ｓ４，Ｓ５）、析出物反映係数の値と長期挙動反映係数の値とに基づいて母材部特性係数が特定され（Ｓ６）、母材部の標準クリープ試験の結果と溶接部の標準クリープ試験の結果との対応に基づいて母材部特性係数の値に対応する溶接部特性係数の値が特定されると共に当該溶接部特性係数の値が用いられてクロム鋼の溶接部の破断時間が算定される（Ｓ７）ようにしている（図１参照）。
【００２１】
上記材料寿命の評価方法は、本発明に係る材料寿命の評価装置によって実施され得る。本実施形態の材料寿命の評価装置は、クロム鋼の母材部から採取されたサンプルについてバナジウム系析出物の数密度と標準クリープ試験の結果との対応に基づいて前記サンプルのバナジウム系析出物の数密度に対応する析出物反映係数を算定する手段と、クロム鋼の母材部から採取された試験片についてスモールパンチクリープ試験の結果と標準クリープ試験の結果との対応に基づいて前記試験片のスモールパンチクリープ試験の結果に対応する長期挙動反映係数を算定する手段と、析出物反映係数の値と長期挙動反映係数の値とに基づいて母材部特性係数を特定する手段と、母材部の標準クリープ試験の結果と溶接部の標準クリープ試験の結果との対応に基づいて母材部特性係数の値に対応する溶接部特性係数の値を特定すると共に当該溶接部特性係数の値を用いてクロム鋼の溶接部の破断時間を算定する手段とを有する。
【００２２】
上記材料寿命の評価方法及び材料寿命の評価装置は、材料寿命の評価プログラムがコンピュータ上で実行されることによっても実施・実現され得る。ここでは、材料寿命の評価プログラムがコンピュータ上で実行されることによって材料寿命の評価方法が実施されると共に材料寿命の評価装置が実現される場合を説明する。
【００２３】
本実施形態の材料寿命の評価プログラム１７を実行するためのコンピュータ１０（本実施形態では、材料寿命の評価装置１０でもある）の全体構成を図２に示す。
【００２４】
このコンピュータ１０（材料寿命の評価装置１０）は制御部１１，記憶部１２，入力部１３，表示部１４，及びメモリ１５を備え、これらが相互にバス等の信号回線によって接続されている。
【００２５】
制御部１１は、記憶部１２に記憶されている材料寿命の評価プログラム１７に従ってコンピュータ１０全体の制御並びに材料寿命の評価に係る演算を行うものであり、例えばＣＰＵ（中央演算処理装置）である。
【００２６】
記憶部１２は、少なくともデータやプログラムを記憶可能な装置であり、例えばハードディスクである。
【００２７】
入力部１３は、少なくとも作業者の命令や種々の情報を制御部１１に与えるためのインターフェイス（即ち、情報入力の仕組み）であり、例えばキーボードやマウスである。なお、例えばキーボードとマウスとの両方のように複数種類のインターフェイスを入力部１３として有するようにしても良い。
【００２８】
表示部１４は、制御部１１の制御によって文字や図形或いは画像等の描画・表示を行うものであり、例えばディスプレイである。
【００２９】
メモリ１５は、制御部１１が種々の制御や演算を実行する際の作業領域であるメモリ空間となるものであり、例えばＲＡＭ（Ｒandom Ａccess Ｍemory の略）である。
【００３０】
また、コンピュータ１０に、必要に応じ、当該コンピュータ１０との間でデータや制御指令等の信号の送受信（即ち、出入力）が可能であるように、バスや広域ネットワーク回線等の信号回線により、データサーバ２０が接続されるようにしても良い。また、コンピュータ１０は、必要に応じ、インターネットなどのネットワークを介してクラウドサーバ（図示していない）にアクセス可能であるようにしても良い。
【００３１】
そして、コンピュータ１０（以下、「材料寿命の評価装置１０」と表記する）の制御部１１には、材料寿命の評価プログラム１７が実行されることにより、クロム鋼の母材部から採取されたサンプルについてバナジウム系析出物の数密度と標準クリープ試験の結果との対応に基づいて前記サンプルのバナジウム系析出物の数密度に対応する析出物反映係数を算定する処理を行う析出物反映部１１ａと、クロム鋼の母材部から採取された試験片についてスモールパンチクリープ試験の結果と標準クリープ試験の結果との対応に基づいて前記試験片のスモールパンチクリープ試験の結果に対応する長期挙動反映係数を算定する処理を行う長期挙動反映部１１ｂと、析出物反映係数の値と長期挙動反映係数の値とに基づいて母材部特性係数を特定する処理を行う特性評価部１１ｃと、母材部の標準クリープ試験の結果と溶接部の標準クリープ試験の結果との対応に基づいて母材部特性係数の値に対応する溶接部特性係数の値を特定すると共に当該溶接部特性係数の値を用いてクロム鋼の溶接部の破断時間を算定する処理を行う寿命算定部１１ｄとが構成される。
【００３２】
本発明に係る手順は、データベースが整備された上で、大きくは、母材部関連の処理（Ｓ１乃至Ｓ６）と溶接部関連の処理（Ｓ７）とからなる。
【００３３】
材料寿命の評価方法の実施に際しては、微視組織のデータベース，クリープ試験のデータベース，及びクリープ破断特性のデータベースが整備され準備される（便宜的に「Ｓ０」とする）。
【００３４】
《微視組織のデータベース》
微視組織のデータベースには、改良９Ｃｒ−１Ｍｏ鋼に関する微視組織と長時間クリープ特性（別言すると、クリープ破断特性）との間の関係に関するデータが蓄積される。
【００３５】
具体的には、例えば６００℃級火力発電プラントで長時間（具体的には例えば、５〜１５万時間程度；以下における「長時間」も同様）使用された状態の様々な、改良９Ｃｒ−１Ｍｏ鋼配管の母材が分析用試料として用いられて微視組織の観察・分析が行われると共にクリープ試験が行われ、同一の母材部から採取された二つの分析用試料に係る微視組織の観察・分析の結果として得られる析出物の数密度とクリープ試験の結果として得られるクリープ特性との組み合わせデータが蓄積されてデータベースが構成される。
【００３６】
微視組織の観察・分析としては、具体的には例えば透過型電子顕微鏡（「ＴＥＭ」とも呼ばれる）が用いられて析出物の数密度の計測が行われる。
【００３７】
ここで、対象とする材料は旧オーステナイト粒界，パケット境界／ブロック境界，及びラスなどの階層構造を成しており、場所によって微視組織の状態は顕著に異なる。このため、観察場所が分析結果に及ぼす影響を減らすため、各析出物に応じて所定の観察面積を対象とした上で、微細な析出物の分析漏れがないように高分解能（具体的には例えば、４ ｎｍ 程度）にて、析出物の数密度の計測が行われることが好ましい。
【００３８】
クリープ試験としては、日本工業規格 ＪＩＳ Ｚ２２７１「金属材料のクリープ及びクリープ破断試験方法」に則して、標準試験片が用いられてクリープ試験が行われる。なお、本発明の説明では、標準試験片が用いられて行われるクリープ試験のことを「標準クリープ試験」とも呼ぶ。
【００３９】
析出物の数密度と改良９Ｃｒ−１Ｍｏ鋼配管の母材部の初期クリープ寿命との間の関係の一例を図３に示す。なお、材料の「初期クリープ寿命」は、上記の図７に関連して説明した内容と同様である（屋口正次ほか「１０万時間超の領域における改良９Ｃｒ−１Ｍｏ鋼溶接継手のクリープ強度の推定」（前掲））。
【００４０】
図３から、クロム(Ｃｒ)系析出物（主に、Ｍ23Ｃ6：但し、Ｍ＝Ｃｒ，Ｆｅ）やモリブデン(Ｍｏ)系析出物（主に、ラーベス相）の数密度と母材部の初期クリープ寿命との間には相関は見られない一方で、バナジウム(Ｖ)系析出物（主に、ＭＸ：但し、Ｍ＝Ｖ，Ｎｂ、また、Ｘ＝Ｃ，Ｎ；特に、バナジウムナイトライド(ＶＮ)）の数密度と母材部の初期クリープ寿命との間には正の相関が認められることが確認される。
【００４１】
図３に示す結果から、改良９Ｃｒ−１Ｍｏ鋼配管各々の母材部のバナジウム系析出物の数密度を計測することにより、各材料・部材が有する固有のクリープ破断特性（別言すると、ヒート間差）を反映したクリープ寿命を評価し得ることが確認される。
【００４２】
本実施形態では、分析用試料としての改良９Ｃｒ−１Ｍｏ鋼配管（特に、使用材）の母材毎のバナジウム系析出物の数密度〔μｍ-2〕と標準クリープ試験の結果（具体的には、試験温度，試験応力，破断時間など）との組み合わせデータが複数蓄積されたデータファイルが微視組織のデータベース２１としてデータサーバ２０に格納される。
【００４３】
また、上記の分析用試料のそれぞれの実機での運用条件（具体的には、稼働温度〔℃〕，稼働応力〔ＭＰａ〕など）や使用時間〔時間〕の情報が、上記の組み合わせデータのそれぞれと関連付けられて整備される。
【００４４】
《クリープ試験のデータベース》
クリープ試験のデータベースには、改良９Ｃｒ−１Ｍｏ鋼に関する短時間領域に於けるクリープ試験の結果と長時間領域に於けるクリープ特性（別言すると、クリープ破断特性）との間の関係に関するデータが蓄積される。
【００４５】
具体的には、例えば６００℃級火力発電プラントで長時間使用された状態の複数の、改良９Ｃｒ−１Ｍｏ鋼配管の母材が分析用試料として用いられてスモールパンチによるクリープ試験が行われると共に標準試験片によるクリープ試験（即ち、標準クリープ試験）が行われ、同一の母材部から採取された二つの分析用試料に係る二種類のクリープ試験の結果として得られるクリープ特性の組み合わせデータが蓄積されてデータベースが構成される。
【００４６】
スモールパンチ(ＳＰ)によるクリープ試験としては、例えば、図４に示す装置が用いられると共に下記の仕様の試験片（「ＳＰ試験片」と表記する）が用いられて下記の試験条件に則してクリープ試験が行われる。
＜ＳＰ試験片の仕様＞
直径：８ ｍｍ
板厚：０．５ ｍｍ ±０．００５ ｍｍ
研磨：湿式アルミナ鏡面研磨仕上げ
＜クリープ試験の条件＞
温度：６５０ ℃
荷重：１９０，２３０，３００ Ｎ
雰囲気：高純度アルゴン(Ａｒ)ガス（９９．９９％），１５０ ｍｌ／分
【００４７】
標準試験片によるクリープ試験としては、日本工業規格 ＪＩＳ Ｚ２２７１「金属材料のクリープ及びクリープ破断試験方法」に則して、標準試験片が用いられてクリープ試験（即ち、標準クリープ試験）が行われる。
【００４８】
同一の母材部から採取された二つの分析用試料に係るスモールパンチによるクリープ試験（具体的には例えば、上記の仕様や条件に従う試験）の結果と標準試験片によるクリープ試験（具体的には、ＪＩＳ Ｚ２２７１ に従う試験）の結果との間の関係の一例を図５に示す。図中の白抜きのプロットが標準試験片によるクリープ試験の結果であり、黒塗りのプロットがスモールパンチによるクリープ試験の結果である。
【００４９】
図５に示す結果から、スモールパンチによるクリープ試験の結果と標準試験片によるクリープ試験の結果とでヒート間差の順序は同一であり、したがって、比較的短時間で実施され得るスモールパンチによるクリープ試験によって標準試験片の長時間領域に於けるヒート間差の順序が良好に再現され得ることが確認でき、延いては、短時間の試験の結果から長時間領域に於けるクリープ特性を評価し得ることが確認される。
【００５０】
本実施形態では、分析用試料としての改良９Ｃｒ−１Ｍｏ鋼配管（特に、使用材）の母材毎のスモールパンチによるクリープ試験の結果（具体的には、試験温度，試験応力，破断時間など）と標準試験片によるクリープ試験の結果（具体的には、試験温度，試験応力，破断時間など）との組み合わせデータが複数蓄積されたデータファイルがクリープ試験のデータベース２２としてデータサーバ２０に格納される。
【００５１】
また、上記の分析用試料のそれぞれの実機での運用条件（具体的には、稼働温度〔℃〕，稼働応力〔ＭＰａ〕など）や使用時間〔時間〕の情報が、上記の組み合わせデータのそれぞれと関連付けられて整備される。
【００５２】
《クリープ破断特性のデータベース》
クリープ破断特性のデータベースには、改良９Ｃｒ−１Ｍｏ鋼に関する母材部の標準クリープ試験の結果と溶接部の標準クリープ試験の結果との間の関係に関するデータが蓄積される。
【００５３】
具体的には、例えば６００℃級火力発電プラントで長時間使用された状態の複数の、改良９Ｃｒ−１Ｍｏ鋼配管の母材及び溶接継手が分析用試料として用いられてクリープ試験が行われ、同一の配管の母材部と溶接継手部とのそれぞれから採取された二つの分析用試料に係る二つのクリープ試験の結果として得られるクリープ特性の組み合わせデータが蓄積されてデータベースが構成される。
【００５４】
クリープ試験としては、日本工業規格 ＪＩＳ Ｚ２２７１「金属材料のクリープ及びクリープ破断試験方法」に則して、標準試験片が用いられてクリープ試験（即ち、標準クリープ試験）が行われる。
【００５５】
本実施形態では、分析用試料としての改良９Ｃｒ−１Ｍｏ鋼配管（特に、使用材）毎の、母材部の標準クリープ試験の結果（具体的には、試験温度，試験応力，破断時間など）と溶接継手部の標準クリープ試験の結果（具体的には、試験温度，試験応力，破断時間など）との組み合わせデータが複数蓄積されたデータファイルがクリープ破断特性のデータベース２３としてデータサーバ２０に格納される。
【００５６】
また、上記の分析用試料のそれぞれの実機での運用条件（具体的には、稼働温度〔℃〕，稼働応力〔ＭＰａ〕など）や使用時間〔時間〕の情報が、上記の組み合わせデータのそれぞれと関連付けられて整備される。
【００５７】
本発明において利用される上述の三つのデータベースは、既存のデータが利用・収集されて整備されるようにしても良く、或いは、データが新規に取得されて整備されるようにしても良く、さらに言えば、既存のデータと新規のデータとが組み合わされて整備されるようにしても良い。また、上述の三つのデータベースは、一旦整備された後は固定的なものとして扱われるようにしても良く、或いは、一旦整備された後に随時にデータが新たに追加されるなどして適時更新されるようにしても良い。
【００５８】
そして、材料寿命の評価方法が実施される際の母材部関連の処理に係る手順として、まず、実機配管の母材部からの試料の採取が行われる（Ｓ１）。
【００５９】
具体的には、例えば、実機配管の母材の外表面近傍位置（図６）から試料が採取される。本発明において実機配管の母材から採取される試料は、試料が採取された後の配管の強度や健全性に影響を与えることが無く、したがって試料採取後の配管の使用・運用に影響を与えることが無い程度に小さく、微小サンプルとも言い得る程度の大きさのものが用いられる。
【００６０】
ここで、配管でクリープ損傷が進行すると一般に肉厚方向で損傷分布が生じるものの、改良９Ｃｒ−１Ｍｏ鋼配管をはじめとする実機の大径管（具体的には例えば、直径が４００〜１０００ ｍｍ 程度の配管）の場合は、材料及び運用が通常の範囲内である限り、溶接部でクリープ損傷が進行することはあっても、母材部ではクリープ損傷は殆ど進行しないと考えられる。したがって、配管の母材の場合は、肉厚方向でクリープ特性は概ね均一であり、外表面近傍から採取された試料について分析・試験が為されることにより、配管全体のクリープ特性を評価することが可能であると考えられる。ただし、配管の外表面直下では脱炭などによってクリープ特性が他の場所とは異なっていると考えられる。
【００６１】
上記に関連し、６００℃級火力発電プラントで長時間使用された様々な、改良９Ｃｒ−１Ｍｏ鋼配管（特に、大径管）の母材から採取された試料を対象として発明者が組織観察，化学成分，硬さ測定，ボイド観察，及び標準クリープ試験を肉厚方向について実施した結果として、表面から約０．２ ｍｍ の範囲では変質層が生じている一方でそれよりも内部では配管の母材のクリープ特性は概ね一定であるという知見が得られた。
【００６２】
以上のことから、例えば火力発電プラントの主蒸気管や高温再熱蒸気管（特に、大径管）については配管の母材の外表面から約１ ｍｍ の領域を除いた部分から採取された試料が用いられて微視組織の分析（下述のＳ２の処理）及びスモールパンチクリープ試験（下述のＳ４の処理）が行われることが好ましく、これによって配管の母材のクリープ特性を適切に評価することが可能である。
【００６３】
Ｓ１の処理では、実機配管の母材部から、Ｓ２の処理における微視組織分析用のサンプルとして例えば直径が３ ｍｍ で厚さが０．１５ ｍｍ の円板形の試料が採取されると共に、Ｓ４の処理におけるスモールパンチクリープ試験用の試験片（即ち、ＳＰ試験片）として例えば直径が８ ｍｍ で厚さが０．５ ｍｍ の円板形の試料が採取される。
【００６４】
材料寿命の評価方法のＳ１の処理では、さらに、材料寿命の評価プログラム１７が実行される際の手順として、言い換えると、材料寿命の評価装置１０における処理として、試料が採取された配管の母材についての、実機における稼働温度の値Ｔu〔℃〕及び稼働応力の値σu〔ＭＰａ〕並びに前記稼働温度及び稼働応力で使用された時間の値ｔu〔時間〕が入力部１３を介して入力され、当該入力された値がメモリ１５に記憶される。
【００６５】
次に、Ｓ１の処理において採取されたサンプルの微視組織の分析が行われる（Ｓ２）。
【００６６】
Ｓ２の処理では、Ｓ１の処理において採取された微視組織分析用のサンプルの微視組織の分析が行われてバナジウム系析出物の数密度〔μｍ-2〕が計測される。
【００６７】
具体的には、例えば透過型電子顕微鏡（ＴＥＭ）が用いられて微視組織の分析が行われ、サンプルのバナジウム系析出物の数密度〔μｍ-2〕が計測される。
【００６８】
本実施形態では、Ｓ１の処理において採取された微視組織分析用のサンプルについてのバナジウム系析出物の数密度の値ρu〔μｍ-2〕が入力部１３を介して入力され、当該入力された値がメモリ１５に記憶される。
【００６９】
続いて、Ｓ２の処理における微視組織の分析の結果に基づいてクリープ特性の評価が行われる（Ｓ３）。
【００７０】
Ｓ３の処理では、Ｓ２の処理によって判明した性質を備える母材サンプルの長時間領域に於けるクリープ特性（別言すると、クリープ破断特性）が、微視組織のデータベース２１が参照されることによって推定される。
【００７１】
具体的には、はじめに、評価のための準備として、微視組織のデータベース２１に蓄積されたデータに係る分析用試料（具体的には、長時間使用された改良９Ｃｒ−１Ｍｏ鋼配管の母材）毎の初期クリープ寿命の推定が行われる（Ｓ３−１）。
【００７２】
分析用試料の初期クリープ寿命は、例えば、以下の手順（「手順Ａ」と呼ぶ）によって推定される（屋口正次ほか「１０万時間超の領域における改良９Ｃｒ−１Ｍｏ鋼溶接継手のクリープ強度の推定」，高温強度・破壊力学合同シンポジウム  第５５回高温強度シンポジウム  第１８回破壊力学シンポジウム  講演論文集，１１８，１１９−１２３頁，２０１７年）。
【００７３】
〈手順Ａ−１〉
各分析用試料に関する標準クリープ試験のデータを対象としてラーソンミラーパラメータ法による回帰が行われ、回帰式における係数・定数が決定される。
【００７４】
〈手順Ａ−２〉
決定された回帰係数・定数が用いられて各分析用試料が実機運用中に供された条件（具体的には、温度，周方向応力）におけるクリープ破断時間（即ち、前記実機運用条件に対応する「余クリープ寿命」）が算定される。なお、周方向応力は、配管の寸法及び実機運用中の稼働応力に基づき、直管やエルボといった配管形状に対応する平均径式が用いられて算出される。また、実機での稼働温度や稼働応力は、分析用試料毎の組み合わせデータのそれぞれと関連付けられた情報として既知である。
【００７５】
〈手順Ａ−３〉
算定された「余クリープ寿命」が実機での使用時間に加算された値が、前記実機運用条件における各分析用試料の「初期クリープ寿命」とされる。なお、実機での使用時間は、分析用試料毎の組み合わせデータのそれぞれと関連付けられた情報として既知である。
【００７６】
なお、上述の推定方法では、ロビンソン則及び線形損傷則が成立することを前提条件としている。上述の推定方法によると、実機で蓄積された損傷の分だけ、標準クリープ試験に要する時間が短縮される。
【００７７】
ここで、実機運用中に供された応力レベルで標準クリープ試験が実施されていない場合に、実機運用中に供された応力条件を回帰対象とすると過度な応力外挿によって不適切な回帰になってしまう場合がある。このような場合には、回帰の精度を確保するため、下記の手順（「手順Ｂ」と呼ぶ）により、実機運用中に供された条件における初期クリープ寿命が推定されるようにしても良い（屋口正次ほか「１０万時間超の領域における改良９Ｃｒ−１Ｍｏ鋼溶接継手のクリープ強度の推定」（前掲））。
【００７８】
〈手順Ｂ−１〉
各分析用試料について、温度Ｔo〔℃〕，応力σo〔ＭＰａ〕に対応する余クリープ寿命が特定される（尚、具体的には例えば、温度Ｔo＝６５０〔℃〕，応力σo＝６０〔ＭＰａ〕などが考えられる）。具体的には、分析用試料毎に、応力σoでの実験データが有るものについては実験値が用いられ、応力σoでの実験データが無いものについてはラーソンミラーパラメータ法による回帰にて応力σoに対応する余クリープ寿命が算定される。
【００７９】
〈手順Ｂ−２〉
線形損傷則が成り立つと仮定すると以下の数式１が成り立つ。
（数１）  ｔx／Ｘ＋ｔy／Ｙ ＝ １
ここに、
Ｘ：実機での稼働温度，稼働応力における当該分析用試料の初期の寿命，
Ｙ：温度Ｔo〔℃〕，応力σo〔ＭＰａ〕における当該分析用試料の初期の寿命，
ｔx：当該分析用試料に係る実機での使用時間，
ｔy：温度Ｔo〔℃〕，応力σo〔ＭＰａ〕に対応する当該分析用試料の余寿命
をそれぞれ表す。
【００８０】
数式１について、実機での使用時間ｔxは分析用試料毎の組み合わせデータのそれぞれと関連付けられた情報として既知であり、また、余寿命ｔyは上記〈手順Ｂ−１〉における処理の結果として既知である。
【００８１】
〈手順Ｂ−３〉
Ｘ，Ｙの値として新材の母材部に関する平均的な特性に依るクリープ寿命が用いられて、数式１におけるＸ：Ｙの比ｋ（即ち、ｋ＝Ｘ／Ｙ）が算出される。なお、実機での稼働温度や稼働応力は、分析用試料毎の組み合わせデータのそれぞれと関連付けられた情報として既知である。
【００８２】
新材の母材部に関する平均的な特性に依るクリープ寿命としては、具体的には例えば「２０１５年データ検討会母材(板材)平均特性」（Ｋ．Ｋｉｍｕｒａほか「Ｒｅ−ｅｖａｌｕａｔｉｏｎ  ｏｆ  Ｌｏｎｇ−ｔｅｒｍ  Ｃｒｅｅｐ  Ｓｔｒｅｎｇｔｈ  ｏｆ  Ｂａｓｅ  Ｍｅｔａｌ  ｏｆ  ＡＳＭＥ  Ｇｒａｄｅ  ９１  Ｔｙｐｅ  Ｓｔｅｅｌ」，Ｐｒｏｃ．ＰＶＰ２０１６，Ｖａｎｃｏｕｖｅｒ，Ｃａｎａｄａ，ＰＶＰ２０１６−６３３５５，２０１６年）に基づく値が用いられ得る。
【００８３】
〈手順Ｂ−４〉
Ｘ＝ｋＹが数式１に代入されることにより、温度Ｔo〔℃〕，応力σo〔ＭＰａ〕における当該分析用試料の初期クリープ寿命であるＹが算定される。
【００８４】
上記の〈手順Ｂ−１〉乃至〈手順Ｂ−４〉により、実機使用中の影響が考慮された上で当該の分析用試料が初期に有していたクリープ寿命が算出される。
【００８５】
本実施形態では、制御部１１の析出物反映部１１ａにより、データサーバ２０の微視組織のデータベース２１から分析用試料としての母材部毎のバナジウム系析出物の数密度と標準クリープ試験の結果との組み合わせデータが読み込まれ、上述の手順Ａまたは手順Ｂによって分析用試料毎の初期クリープ寿命が推定される。
【００８６】
この際、必要に応じ、材料のクリープ特性／クリープ寿命を評価する際に適切な温度範囲（別言すると、温度区分）が考慮されるなどした上で、Ｓ１の処理においてメモリ１５に記憶された実機における稼働温度の値Ｔu〔℃〕が参照されて、微視組織のデータベース２１に蓄積されている組み合わせデータのうち前記実機における稼働温度の値Ｔu〔℃〕に対応する組み合わせデータのみが利用されるようにしても良い。
【００８７】
そして、析出物反映部１１ａにより、微視組織のデータベース２１に蓄積されたデータに係る分析用試料毎の、バナジウム系析出物の数密度，温度，応力，並びに前記温度及び応力における初期クリープ寿命(推定値)の組み合わせデータがメモリ１５に記憶させられる。
【００８８】
続いて、評価のための準備として更に、バナジウム系析出物の数密度とクリープ特性（ここでは具体的には、析出物反映係数）との間の相関関係の計算が行われる（Ｓ３−２）。
【００８９】
具体的には、析出物反映部１１ａにより、Ｓ３−１の処理においてメモリ１５に記憶されたバナジウム系析出物の数密度と初期クリープ寿命(推定値)との組み合わせデータが読み込まれる。
【００９０】
この際、必要に応じ、材料のクリープ特性／クリープ寿命を評価する際に適切な応力範囲（別言すると、応力区分）が考慮されるなどした上で、Ｓ１の処理においてメモリ１５に記憶された実機における稼働応力の値σu〔ＭＰａ〕が参照されて、メモリ１５に記憶されている組み合わせデータのうち前記実機における稼働応力の値σu〔ＭＰａ〕に対応する組み合わせデータのみが利用されるようにしても良い。
【００９１】
続いて、析出物反映部１１ａにより、メモリ１５から読み込まれた初期クリープ寿命(推定値)が新材の母材部に関するクリープ寿命の基本値で除されて析出物反映係数Ｋが算出され、これにより、バナジウム系析出物の数密度と析出物反映係数Ｋとの組み合わせデータが生成される。
【００９２】
新材の母材部に関するクリープ寿命の基本値としては、バナジウム系析出物の多寡を考慮することなく平均的な特性に依る母材部に関するクリープ寿命が用いられる。新材の母材部に関するクリープ寿命の基本値としては、具体的には例えば「２０１５年データ検討会母材(板材)平均特性」（前掲）に基づく値が用いられ得る。
【００９３】
さらに、析出物反映部１１ａにより、上記によって生成された組み合わせデータが用いられてバナジウム系析出物の数密度と析出物反映係数Ｋとの間の相関関係が計算される。
【００９４】
両者の間の相関関係の計算は、具体的には例えば以下の数式２のような回帰式が想定されて回帰係数・定数（具体的には、数式２では、ａ，ｂ）が例えば回帰分析によって推定されることによって行われる。
【００９５】
（数２）  Ｋ ＝ ａ×ρ＋ｂ
ここに、  Ｋ：析出物反映係数（但し、Ｋ≧０），
ρ：バナジウム系析出物の数密度〔μｍ-2〕，
ａ，ｂ：回帰係数・定数  をそれぞれ表す。
【００９６】
なお、バナジウム系析出物の数密度と析出物反映係数Ｋとの間の相関関係は、バナジウム系析出物の数密度ρの値の範囲（別言すると、区分）が設定された上で、数密度ρの値の範囲／区分別に計算されるようにしても良く、また、数密度ρの値が所定の範囲であるときは析出物反映係数Ｋが一定の値であるようにしても良い。
【００９７】
そして、Ｓ２の処理における微視組織の分析の結果とＳ３−２の処理で計算された相関関係とが用いられて析出物反映係数の算定が行われる（Ｓ３−３）。
【００９８】
具体的には、析出物反映部１１ａにより、Ｓ２の処理においてメモリ１５に記憶されたバナジウム系析出物の数密度の値ρuが数式２へと当てはめられて（別言すると、代入されて）、析出物反映係数の値Ｋuが算定される。
【００９９】
そして、析出物反映部１１ａにより、算定された析出物反映係数の値Ｋuがメモリ１５に記憶させられる。
【０１００】
また、Ｓ１の処理において採取されたＳＰ試験片が用いられてスモールパンチクリープ試験が行われる（Ｓ４）。
【０１０１】
Ｓ４の処理では、Ｓ１の処理において微視組織分析用のサンプルと共に採取されたＳＰ試験片が用いられてスモールパンチによるクリープ試験が行われてスモールパンチクリープ試験によるクリープ特性が把握される。
【０１０２】
スモールパンチ(ＳＰ)によるクリープ試験は、実機における稼働温度の値Ｔu〔℃〕及び稼働応力の値σu〔ＭＰａ〕が確認された上で、例えば、図４に示す装置が用いられると共に下記の試験条件に則して行われる。
＜クリープ試験の条件＞
温度：Ｔu ℃
荷重：σu ＭＰａ
雰囲気：高純度アルゴン(Ａｒ)ガス（９９．９９％），１５０ ｍｌ／分
【０１０３】
そして、Ｓ１の処理において採取されたＳＰ試験片についてのスモールパンチによるクリープ試験の結果に関する値（具体的には、試験温度，試験応力，破断時間など）が入力部１３を介して入力され、当該入力された値がメモリ１５に記憶される。
【０１０４】
続いて、Ｓ４の処理におけるスモールパンチクリープ試験の結果に基づいてクリープ特性の評価が行われる（Ｓ５）。
【０１０５】
Ｓ５の処理では、Ｓ４の処理によって判明した性質を備える母材試験片の長時間領域に於けるクリープ特性（別言すると、クリープ破断特性）が、クリープ試験のデータベース２２が参照されることによって推定される。
【０１０６】
具体的には、はじめに、評価のための準備として、スモールパンチによるクリープ試験の結果に基づく余寿命の推定式の算定が行われる（Ｓ５−１）。
【０１０７】
具体的には、制御部１１の長期挙動反映部１１ｂにより、Ｓ４の処理においてメモリ１５に記憶されたスモールパンチによるクリープ試験の結果のデータが読み込まれる。
【０１０８】
この際、必要に応じ、材料のクリープ特性／クリープ寿命を評価する際に適切な温度範囲（別言すると、温度区分）が考慮されるなどした上で、Ｓ１の処理においてメモリ１５に記憶された実機における稼働温度の値Ｔu〔℃〕が参照されて、メモリ１５に記憶されているスモールパンチクリープ試験結果のデータのうち前記実機における稼働温度の値Ｔu〔℃〕に対応するデータのみが利用されるようにしても良い。
【０１０９】
この際、必要に応じ、材料のクリープ特性／クリープ寿命を評価する際に適切な応力範囲（別言すると、応力区分）が考慮されるなどした上で、Ｓ１の処理においてメモリ１５に記憶された実機における稼働応力の値σu〔ＭＰａ〕が参照されて、メモリ１５に記憶されているスモールパンチクリープ試験結果のデータのうち前記実機における稼働応力の値σu〔ＭＰａ〕に対応するデータのみが利用されるようにしても良い。
【０１１０】
続いて、長期挙動反映部１１ｂにより、上記によって読み込まれたスモールパンチクリープ試験の結果のデータが用いられて余寿命の推定式が算定される。
【０１１１】
余寿命の推定式の算定は、具体的には例えば以下の数式３のような回帰式が想定されて回帰係数・定数（具体的には、数式３では、ａ0，ａ1，ａ2，Ｃ）が例えば重回帰分析によって推定されることによって行われる。
【０１１２】
【数３】
2019178897.tif 000003
ここに、
ｔr：余寿命の推定値〔時間〕
Ｔ：温度〔℃〕，
σ：応力〔ＭＰａ〕，
ａ0，ａ1，ａ2，Ｃ：回帰係数・定数  をそれぞれ表す。
【０１１３】
続いて、評価のための準備として更に、Ｓ５−１の処理で算定された余寿命の推定式が用いられて初期クリープ寿命の推定値の算出が行われる（Ｓ５−２）。
【０１１４】
具体的には、長期挙動反映部１１ｂにより、Ｓ１の処理においてメモリ１５に記憶された実機における稼働温度の値Ｔu〔℃〕及び稼働応力の値σu〔ＭＰａ〕が数式３へと当てはめられて（別言すると、代入されて）、余寿命の推定値ｔrが算出される。
【０１１５】
数式３によって算出される余寿命の推定値ｔrは、すなわち、スモールパンチによるクリープ試験の結果に基づく、稼働温度がＴu〔℃〕且つ稼働応力がσu〔ＭＰａ〕で継続使用された場合の残寿命である。
【０１１６】
続いて、長期挙動反映部１１ｂにより、算出された余寿命の推定値ｔrが以下の数式４に代入されて使用材の母材部の初期クリープ寿命の推定値ｔiが算出される。なお、実機における稼働温度Ｔu〔℃〕及び稼働応力σu〔ＭＰａ〕で使用された時間の値ｔu〔時間〕は、分析用試料毎の組み合わせデータのそれぞれと関連付けられた情報として既知である。
【０１１７】
（数４）  ｔi ＝ ｔu＋ｔr
ここに、
ｔi：使用材の母材部の初期クリープ寿命の推定値〔時間〕，
ｔu：稼働温度Ｔu〔℃〕・稼働応力σu〔ＭＰａ〕で使用された時間〔時間〕，
ｔr：数式３によって算出される余寿命の推定値〔時間〕
をそれぞれ表す。
【０１１８】
そして、Ｓ５−２の処理で算出された使用材の母材部の初期クリープ寿命の推定値が用いられて長期挙動反映係数の算定が行われる（Ｓ５−３）。
【０１１９】
具体的には、長期挙動反映部１１ｂにより、Ｓ５−２の処理によって算出された初期クリープ寿命の推定値ｔiが以下の数式５へと当てはめられて（別言すると、代入されて）、長期挙動反映係数の値Ｌuが算定される。
【０１２０】
（数５）  Ｌ ＝ ｔi／ｔs
ここに、  Ｌ：長期挙動反映係数，
ｔi：使用材の母材部の初期クリープ寿命の推定値〔時間〕，
ｔs：新材の母材部に関するクリープ寿命の基本値〔時間〕
をそれぞれ表す。
【０１２１】
数式５における新材の母材部に関するクリープ寿命の基本値ｔsとしては、平均的な特性に依る母材部に関するクリープ寿命が用いられる。新材の母材部に関するクリープ寿命の基本値ｔsとしては、具体的には例えば「２０１５年データ検討会母材(板材)平均特性」（前掲）に基づく値が用いられ得る。
【０１２２】
そして、長期挙動反映部１１ｂにより、算定された長期挙動反映係数の値Ｌuがメモリ１５に記憶させられる。
【０１２３】
次に、Ｓ３の処理における析出物に係るクリープ特性の評価の結果とＳ５の処理における長期挙動に係るクリープ特性の評価の結果とに基づいて母材部のクリープ特性の評価が行われる（Ｓ６）。
【０１２４】
Ｓ６の処理では、Ｓ３の処理によって算定された析出物反映係数とＳ５の処理によって算定された長期挙動反映係数とに基づいて実機配管の母材部のクリープ特性を表す係数が特定される。
【０１２５】
具体的には、制御部１１の特性評価部１１ｃにより、Ｓ３の処理においてメモリ１５に記憶された析出物反映係数の値Ｋuが読み込まれると共に、Ｓ５の処理においてメモリ１５に記憶された長期挙動反映係数の値Ｌuが読み込まれる。
【０１２６】
続いて、特性評価部１１ｃにより、読み込まれた析出物反映係数の値Ｋuと長期挙動反映係数の値Ｌuとのうち小さい方の値が特定される。
【０１２７】
そして、特性評価部１１ｃにより、上記によって特定された値が母材部特性係数の値Ｘuとしてメモリ１５に記憶させられる。
【０１２８】
次に、Ｓ６の処理における母材部のクリープ特性の評価の結果に基づいて、溶接部関連の処理に係る手順として、溶接部のクリープ特性の評価が行われる（Ｓ７）。
【０１２９】
Ｓ７の処理では、母材部についてＳ６の処理によって特定された母材部特性係数の値Ｘuを備える実機配管における溶接部のクリープ破断特性が、クリープ破断特性のデータベース２３が参照されることによって推定される。
【０１３０】
具体的には、はじめに、評価のための準備として、クリープ破断特性のデータベース２３に蓄積されたデータに係る分析用試料（具体的には、長時間使用された改良９Ｃｒ−１Ｍｏ鋼配管の母材や溶接継手）毎の初期クリープ寿命の推定が行われる（Ｓ７−１）。
【０１３１】
分析用試料の初期クリープ寿命は、Ｓ３−１の処理に関連して説明した「手順Ａ」または「手順Ｂ」によって推定される。
【０１３２】
具体的には、制御部１１の寿命算定部１１ｄにより、データサーバ２０のクリープ破断特性のデータベース２３から分析用試料としての配管毎の母材部の標準クリープ試験の結果と溶接継手部の標準クリープ試験の結果との組み合わせデータが読み込まれ、手順Ａまたは手順Ｂによって分析用試料（即ち、同一の配管の母材と溶接継手）毎の初期クリープ寿命が推定される。
【０１３３】
この際、必要に応じ、材料のクリープ特性／クリープ寿命を評価する際に適切な温度範囲（別言すると、温度区分）が考慮されるなどした上で、Ｓ１の処理においてメモリ１５に記憶された実機における稼働温度の値Ｔu〔℃〕が参照されて、クリープ破断特性のデータベース２３に蓄積されている組み合わせデータのうち前記実機における稼働温度の値Ｔu〔℃〕に対応する組み合わせデータのみが利用されるようにしても良い。
【０１３４】
そして、寿命算定部１１ｄにより、クリープ破断特性のデータベース２３に蓄積されたデータに係る分析用試料毎の（言い換えると、同一の配管に関する）、温度，応力，並びに前記温度及び応力における母材部の初期クリープ寿命(推定値)と溶接部の初期クリープ寿命(推定値)との組み合わせデータがメモリ１５に記憶させられる。
【０１３５】
続いて、評価のための準備として更に、母材部の初期クリープ寿命と溶接部の初期クリープ寿命との間の相関関係の計算が行われる（Ｓ７−２）。
【０１３６】
具体的には、寿命算定部１１ｄにより、Ｓ７−１の処理においてメモリ１５に記憶された母材部の初期クリープ寿命(推定値)と溶接部の初期クリープ寿命(推定値)との組み合わせデータが読み込まれる。
【０１３７】
この際、必要に応じ、材料のクリープ特性／クリープ寿命を評価する際に適切な応力範囲（別言すると、応力区分）が考慮されるなどした上で、Ｓ１の処理においてメモリ１５に記憶された実機における稼働応力の値σu〔ＭＰａ〕が参照されて、メモリ１５に記憶されている組み合わせデータのうち前記実機における稼働応力の値σu〔ＭＰａ〕に対応する組み合わせデータのみが利用されるようにしても良い。
【０１３８】
続いて、寿命算定部１１ｄにより、メモリ１５から読み込まれた母材部の初期クリープ寿命(推定値)が新材の母材部に関するクリープ寿命の基本値で除されると共に溶接部の初期クリープ寿命(推定値)が新材の溶接部に関するクリープ寿命の基本値で除され、これにより、規格化された母材部の初期クリープ寿命と溶接部の初期クリープ寿命との組み合わせデータが生成される。
【０１３９】
新材の母材部に関するクリープ寿命の基本値としては、平均的な特性に依る母材部に関するクリープ寿命が用いられる。新材の母材部に関するクリープ寿命の基本値としては、具体的には例えば「２０１５年データ検討会母材(板材)平均特性」（前掲）に基づく値が用いられ得る。
【０１４０】
また、新材の溶接部に関するクリープ寿命の基本値としては、平均的な特性に依る溶接部に関するクリープ寿命が用いられる。新材の溶接部に関するクリープ寿命の基本値としては、具体的には例えば「２０１５年データ検討会溶接継手平均特性」（Ｍ．Ｙａｇｕｃｈｉほか「Ｒｅ−ｅｖａｌｕａｔｉｏｎ  ｏｆ  Ｌｏｎｇ−ｔｅｒｍ  Ｃｒｅｅｐ  Ｓｔｒｅｎｇｔｈ  ｏｆ  Ｗｅｌｄｅｄ  Ｊｏｉｎｔ  ｏｆ  ＡＳＭＥ  Ｇｒａｄｅ  ９１  Ｔｙｐｅ  Ｓｔｅｅｌ」，Ｐｒｏｃ．ＰＶＰ２０１６，Ｖａｎｃｏｕｖｅｒ，Ｃａｎａｄａ，ＰＶＰ２０１６−６３３１６，２０１６年）に基づく値が用いられ得る。
【０１４１】
さらに、寿命算定部１１ｄにより、上記によって生成された組み合わせデータが用いられて母材部の初期クリープ寿命と溶接部の初期クリープ寿命との間の相関関係が計算される。
【０１４２】
両者の間の相関関係の計算は、具体的には例えば以下の数式６のような回帰式が想定されて回帰係数・定数（具体的には、数式６では、ｐ，ｑ，ｒ）が例えば回帰分析によって推定されることによって行われる。
【０１４３】
（数６）  Ｙ ＝ ｐＸ2＋ｑＸ＋ｒ
ここに、  Ｙ：規格化された溶接部の初期クリープ寿命（但し、Ｙ≧０），
Ｘ：規格化された母材部の初期クリープ寿命，
ｐ，ｑ，ｒ：回帰係数・定数  をそれぞれ表す。
【０１４４】
なお、母材部の初期クリープ寿命と溶接部の初期クリープ寿命との間の相関関係は、Ｘの値の範囲（別言すると、区分）が設定された上で、Ｘの値の範囲／区分別に計算されるようにしても良く、また、Ｘの値が所定の範囲であるときはＹが一定の値であるようにしても良い。
【０１４５】
数式６は、同一の配管における母材部と溶接部との規格化された状態の寿命の間の関係を表す式であり、言い換えると、同一の配管における母材部のクリープ特性と溶接部のクリープ特性との間の関係を表す式であり、したがって、母材部の特性係数を溶接部の特性係数へと換算する式であると言える。このことから、数式６におけるＹのことを「溶接部特性係数」と呼ぶ。
【０１４６】
そして、Ｓ６の処理における母材部のクリープ特性の評価の結果とＳ７−２の処理で計算された相関関係とが用いられて実機配管の溶接部の破断時間の推定が行われる（Ｓ７−３）。
【０１４７】
具体的には、寿命算定部１１ｄにより、Ｓ６の処理においてメモリ１５に記憶された母材部特性係数の値Ｘuが数式６の母材部の初期クリープ寿命Ｘへと当てはめられて（別言すると、代入されて）、溶接部の初期クリープ寿命Ｙとして溶接部特性係数の値Ｙuが算出される。
【０１４８】
さらに、寿命算定部１１ｄにより、上記によって算出された溶接部特性係数の値Ｙuが以下の数式７に代入されて溶接部の破断時間が推定される。
【０１４９】
（数７）  ｔwj ＝ Ｙ×ｔ
ここに、  ｔwj：溶接部の破断時間〔時間〕，
Ｙ：溶接部特性係数，
ｔ：新材の溶接部に関するクリープ寿命の基本値〔時間〕
をそれぞれ表す。
【０１５０】
数式７における新材の溶接部に関するクリープ寿命の基本値としては、平均的な特性に依る溶接部のクリープ寿命が用いられる。新材の溶接部に関するクリープ寿命の基本値としては、具体的には例えば「２０１５年データ検討会溶接継手平均特性」（前掲；以下の数式８）に基づく値が用いられ得る。
【０１５１】
【数８】
2019178897.tif 000004
ここに、  ｔ：新材の溶接部に関するクリープ寿命の基本値〔時間〕，
Ｔ：温度〔℃〕，
σ：応力〔ＭＰａ〕  をそれぞれ表す。
【０１５２】
Ｓ１の処理においてメモリ１５に記憶された実機における稼働温度の値Ｔu〔℃〕及び稼働応力の値σu〔ＭＰａ〕が参照されて、数式８のＴに稼働温度の値Ｔuを代入すると共にσに稼働応力の値σuを代入することにより、これら稼働温度及び稼働応力に対する新材の溶接部のクリープ寿命が算出される。
【０１５３】
数式７によって算定される溶接部の破断時間ｔwjの値はＳ１の処理においてその母材部から試料が採取された実機における配管の溶接継手の破断時間〔時間〕であり、当該破断時間から実機における稼働温度（Ｔu〔℃〕）及び稼働応力（σu〔ＭＰａ〕）で使用された時間（ｔu〔時間〕）が引かれることにより、前記の稼働温度（Ｔu〔℃〕）及び稼働応力（σu〔ＭＰａ〕）に対応する実機における配管の溶接継手の残寿命〔時間〕が算出される。
【０１５４】
そして、算出された実機における配管の溶接継手の破断時間〔時間〕や溶接継手の残寿命〔時間〕が表示部１４に表示されたりデータファイルとして記憶部１２に保存されたりする。その上で、制御部１１は、Ｓ１の処理において試料が採取された配管に関する寿命の評価を終了する。
【０１５５】
以上のように構成された材料寿命の評価方法，材料寿命の評価装置，材料寿命の評価プログラムによれば、クロム鋼の母材部から採取された試料が用いられて母材部のクリープ特性が評価されて当該評価結果に基づいて当該のクロム鋼の溶接部のクリープ寿命（別言すると、クリープ破断特性）が評価されるので、材料・部材各々に固有のクリープ破断特性（別言すると、ヒート間差）を当該の材料・部材の溶接部の寿命評価において考慮することにより、各材料・部材の溶接部が有する固有のクリープ破断特性を反映させた寿命評価を行うことができる。このため、材料・部材毎の実質に即した寿命評価を行って寿命評価の推定精度の向上を図ることが可能になり、延いては寿命評価の信頼性の向上を図ることが可能になる。特に、従来の余寿命評価では全ての配管に対して一律に９９％信頼下限特性が用いられているために保守的な結果を与える傾向があるのに対し、本発明では各材料・部材の実際の強度に即した材料特性が用いられるために一層合理的な評価結果を与えることが可能になる。
【０１５６】
なお、上述の実施形態は本発明を実施する際の好適な形態の一例ではあるものの本発明の実施の形態が上述のものに限定されるものではなく、本発明の要旨を逸脱しない範囲において本発明は種々変形実施可能である。
【０１５７】
例えば、上述の実施形態では本発明に係る材料寿命の評価方法，材料寿命の評価装置，材料寿命の評価プログラムが改良９Ｃｒ−１Ｍｏ鋼配管の溶接部／溶接継手のクリープ寿命の評価に適用されるようにしているが、本発明の適用対象は改良９Ｃｒ−１Ｍｏ鋼配管の溶接継手に限定されるものではない。本発明は、例えば９〜１２ ｍｏｌ％ 程度のクロム(Ｃｒ)を含み且つ母材部と溶接部とを有するクロム鋼材料・部材一般を対象として広く適用され得る。
【０１５８】
また、上述の実施形態ではＳ６の処理において析出物反映係数の値Ｋuと長期挙動反映係数の値Ｌuとのうち小さい方が母材部特性係数の値Ｘuとして用いられるようにしているが、析出物反映係数の値Ｋuと長期挙動反映係数の値Ｌuとに基づく母材部特性係数の値Ｘuの決定方法は上述の実施形態におけるものに限られるものではなく、例えば析出物反映係数の値Ｋuと長期挙動反映係数の値Ｌuとの平均値が母材部特性係数の値Ｘuとして用いられるようにしても良く、さらに言えば、母材部特性係数の値Ｘuは析出物反映係数の値Ｋuと長期挙動反映係数の値Ｌuとの間の範囲であればどのように決定されても良い。
【産業上の利用可能性】
【０１５９】
本発明に係る材料寿命の評価方法，材料寿命の評価装置，材料寿命の評価プログラムは、材料寿命の評価を精度良く行うことができるので、例えば、材料工学、構造工学、構造物の設計実務や維持・管理実務等の分野で利用価値が高い。
【符号の説明】
【０１６０】
１０    コンピュータ／材料寿命の評価装置
１１    制御部
１１ａ  析出物反映部
１１ｂ  長期挙動反映部
１１ｃ  特性評価部
１１ｄ  寿命算定部
１２    記憶部
１３    入力部
１４    表示部
１５    メモリ
１７    評価プログラム
２０    データサーバ
２１    微視組織のデータベース
２２    クリープ試験のデータベース
２３    クリープ破断特性のデータベース
【図１】
2019178897.tif 000005
【図２】
2019178897.tif 000006
【図３】
2019178897.tif 000007
【図４】
2019178897.tif 000008
【図５】
2019178897.tif 000009
【図６】
2019178897.tif 000010
【図７】
2019178897.tif 000011